СЫРЬЕВАЯ СМЕСЬ ДЛЯ ИЗГОТОВЛЕНИЯ СТРОИТЕЛЬНЫХ ИЗДЕЛИЙ
RAW MIX FOR PRODUCTION OF CONSTRUCTION ITEMS

Изобретение относится к промышленности строительных материалов, а именно к составам сырьевых смесей для изготовления строительных изделий.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение прочности строительных изделий, изготовленных из сырьевой смеси.
Технический результат достигается тем, что сырьевая смесь для изготовления строительных изделий, включающая глину, макулатуру, древесные опилки и измельченное стекловолокно, дополнительно содержит трепел, при следующем соотношении компонентов, мас.%: глина 36,0-40,0; макулатура 0,5-1,0; древесные опилки 0,5-1,0; измельченное стекловолокно 36,0-40,0; трепел 18,5-26,5.
2
2
3
2
2
3
2
2
Для приготовления сырьевой смеси может быть использована глина, характеризующаяся следующим химическим составом, мас.%: SiO 13,86-35,55; AlO 47,49-78,5; TiO 0,25-1,2; FeO 0,35-2,5; CaO 0,13-0,71; MgO 0,18-0,9; NaO+КO 0,18-1,6; п.п.п. 6-12,87.
2
2
3
Трепел содержит, мас.%: SiO 74,6-86,6; AlO, 4,5-10,9.
Стекловолокно (любого химического состава) нарезают на отрезки 7-15 мм.
В таблице приведены составы сырьевой смеси.
Компоненты
Состав, мас.%:
1
2
3
Глина
36,0
38,0
40,0
Макулатура
1,0
0,75
0,5
Древесные опилки
0,5
0,75
1,0
Измельченное стекловолокно
36,0
38,0
40,0
Трепел
26,5
22,5
18,5
Прочность на сжатие, МПа
8-10
8-10
8-10
Глину измельчают до размера кусков 10-20 мм, сушат при температуре 60-70°С до влажности 3-4% и размалывают сухим способом до получения частиц размером не более 2 мм. Древесные опилки смешивают с измельченной макулатурой и измельченным стекловолокном, добавляют глину и еще раз смешивают. Полученную сырьевую смесь увлажняют до 8-12% и прессуют из нее изделия (блоки, плиты), которые обжигают при температуре 1000°С.
Источник информации
1. SU 1379257, С03С 10/00, 1988.